(57)【要約】  本発明の一態様は、歯科用セメントにおいて、有機過酸化物及び（メタ）アクリレートを含む第一剤と、チオ尿素誘導体、アスコルビン酸塩、バナジウム化合物及び（メタ）アクリレートを含む第二剤を有し、前記第一剤及び前記第二剤は、それぞれ、水の含有量が１質量％以下である。【特許請求の範囲】
【請求項１】
有機過酸化物及び（メタ）アクリレートを含む第一剤と、チオ尿素誘導体、アスコルビン酸塩、バナジウム化合物及び（メタ）アクリレートを含む第二剤を有し、
前記第一剤及び前記第二剤は、それぞれ、水の含有量が１質量％以下であることを特徴とする歯科用セメント。
【請求項２】
前記第二剤は、前記チオ尿素誘導体の含有量が０．１質量％以上５質量％以下であることを特徴とする請求項１に記載の歯科用セメント。
【請求項３】
前記第二剤は、前記アスコルビン酸塩の含有量が０．１質量％以上５質量％以下であることを特徴とする請求項１に記載の歯科用セメント。
【請求項４】
前記第二剤は、前記バナジウム化合物の含有量が０．００１質量％以上１質量％以下であることを特徴とする請求項１に記載の歯科用セメント。
【発明の詳細な説明】
【技術分野】
【０００１】
本発明は、歯科用セメントに関する。
【背景技術】
【０００２】
歯科治療において、補綴物を装着する際に、歯科用セメントが用いられている。また、歯科用セメントは、知覚過敏の保護材、小児のシーラント等としても用いられている。【０００３】
しかしながら、口腔内のような湿潤条件下における硬化性が低いという問題があった。  【０００４】
特許文献１には、（メタ）アクリレートに過酸化物質としてｔｅｒｔ−ブチルヒドロペルオキシドを含む第一成分、（メタ）アクリレートに還元性物質としてチオ尿素誘導体及び重合促進剤としてバナジウム化合物とを含む第二成分とからなる重合性組成物が開示されている。  【０００５】
特許文献２には、（メタ）アクリレートに過酸化物質としてクメンヒドロペルオキシドを含む第一成分、（メタ）アクリレートに還元性物質としてチオ尿素誘導体及び重合促進剤としてバナジウム化合物とを含む第二成分とからなる重合性組成物が開示されている。
【先行技術文献】
【特許文献】
【０００６】
【特許文献１】特開２００９−１４４０５４号公報
【特許文献２】特開２０１２−５１８５６号公報
【発明の概要】
【発明が解決しようとする課題】
【０００７】
しかしながら、硬化物の曲げ強度を向上させることが望まれている。【０００８】
本発明の一態様は、上記の従来技術が有する問題に鑑み、湿潤条件下における硬化性及び硬化物の曲げ強度に優れる歯科用セメントを提供することを目的とする。
【課題を解決するための手段】
【０００９】
本発明の一態様は、歯科用セメントにおいて、有機過酸化物及び（メタ）アクリレートを含む第一剤と、チオ尿素誘導体、アスコルビン酸塩、バナジウム化合物及び（メタ）アクリレートを含む第二剤を有し、前記第一剤及び前記第二剤は、それぞれ、水の含有量が１質量％以下である。
【発明の効果】
【００１０】
本発明の一態様によれば、湿潤条件下における硬化性及び硬化物の曲げ強度に優れる歯科用セメントを提供することができる。
【発明を実施するための形態】
【００１１】
次に、本発明を実施するための形態を説明する。
【００１２】
歯科用セメントは、有機過酸化物及び（メタ）アクリレートを含む第一剤と、チオ尿素誘導体、アスコルビン酸塩、バナジウム化合物及び（メタ）アクリレートを含む第二剤を有する。これにより、湿潤条件下における硬化性を向上させることができる。
【００１３】
第一剤中の水の含有量及び第二剤中の水の含有量は、それぞれ、１質量％以下であり、０．５質量％以下であることが好ましい。第一剤中の水の含有量又は第二剤中の水の含有量が１質量％を超えると、硬化物の曲げ強度が低下する。
【００１４】
本明細書及び請求の範囲において、（メタ）アクリレートとは、アクリレート（アクリル酸エステル）、メタクリレート（メタクリル酸エステル）又はこれらの重合体としての、（メタ）アクリロイルオキシ基を有するオリゴマー若しくはプレポリマーを意味する。
【００１５】
（メタ）アクリレートとしては、特に限定されないが、メチル（メタ）アクリレート、エチル（メタ）アクリレート、イソプロピル（メタ）アクリレート、ｎ−ブチル（メタ）アクリレート、イソブチル（メタ）アクリレート、ヒドロキシプロピル（メタ）アクリレート、テトラヒドロフルフリル（メタ）アクリレート、グリシジル（メタ）アクリレート、２−ヒドロキシエチル（メタ）アクリレート、２−ヒドロキシプロピル（メタ）アクリレート、３−ヒドロキシプロピル（メタ）アクリレート、２−メトキシエチル（メタ）アクリレート、２−エトキシエチル（メタ）アクリレート、２−エチルヘキシル（メタ）アクリレート、ベンジル（メタ）アクリレート、２−ヒドロキシ−１，３−ビス［（メタ）アクリロイルオキシ］プロパン、エチレングリコールジ（メタ）アクリレート、ジエチレングリコールジ（メタ）アクリレート、トリエチレングリコールジ（メタ）アクリレート、ブチレングリコールジ（メタ）アクリレート、ネオペンチルグリコールジ（メタ）アクリレート、１，３−ブタンジオールジ（メタ）アクリレート、１，４−ブタンジオールジ（メタ）アクリレート、１，６−ヘキサンジオールジ（メタ）アクリレート、トリメチロールプロパントリ（メタ）アクリレート、トリメチロールエタントリ（メタ）アクリレート、ペンタエリスリトールトリ（メタ）アクリレート、トリメチロールメタントリ（メタ）アクリレート、ペンタエリスリトールテトラ（メタ）アクリレート、ポリブチレングリコールジ（メタ）アクリレート、ビスフェノールＡジグリシジル（メタ）アクリレート等が挙げられ、二種以上を併用してもよい。
【００１６】
また、（メタ）アクリレートとして、ウレタン結合を有する（メタ）アクリレートを用いてもよい。
【００１７】
ウレタン結合を有する（メタ）アクリレートとしては、特に限定されないが、ビス（２−（メタ）アクリロイルオキシエチル）−２，２，４−トリメチルヘキサメチレンジカルバメート、１，３，５−トリス［１，３−ビス｛（メタ）アクリロイルオキシ｝−２−プロポキシカルボニルアミノヘキサン］−１，３，５−（１Ｈ，３Ｈ，５Ｈ）トリアジン−２，４，６−トリオン、２，２−ビス（４−（３−（メタ）アクリロイルオキシ−２−ヒドロキシプロピル）フェニルプロパン、２，２’−ビス（４−ヒドロキシシクロヘキシル）プロパンと２−オキシパノンとヘキサメチレンジイソシアネートと２−ヒドロキシエチル（メタ）アクリレートを原料とするウレタンオリゴマーの（メタ）アクリレート、１，３−ブタンジオールとヘキサメチレンジイソシアネートと２−ヒドロキシエチル（メタ）アクリレートを原料とするウレタンオリゴマーの（メタ）アクリレート等が挙げられ、二種以上を併用してもよい。
【００１８】
さらに、（メタ）アクリレートとして、酸基を有する（メタ）アクリレートを用いてもよい。
【００１９】
酸基としては、歯質、ジルコニア、アルミナ等のセラミックス、貴金属を含む合金に対する接着性を付与することが可能であれば、特に限定されないが、リン酸基、カルボキシル基等が挙げられる。中でも、歯面のスメアー層の溶解や歯質脱灰の効果が高く、特に、エナメル質に対する接着性が高いことから、リン酸基が好ましい。
【００２０】
酸基を有する（メタ）アクリレートは、酸基を複数個有していてもよい。
【００２１】
リン酸基を有する（メタ）アクリレートとしては、特に限定されないが、２−（メタ）アクリロイルオキシエチルジハイドロジェンホスフェート、ビス［２−（メタ）アクリロイルオキシエチル］ハイドロジェンホスフェート、２−（メタ）アクリロイルオキシエチルフェニルハイドロジェンホスフェート、６−（メタ）アクリロイルオキシヘキシルジハイドロジェンホスフェート、６−（メタ）アクリロイルオキシヘキシルフェニルハイドロジェンホスフェート、１０−（メタ）アクリロイルオキシデシルジハイドロジェンホスフェート、１，３−ビス［（メタ）アクリロイルオキシ］プロパン−２−ジハイドロジェンホスフェート、１，３−ビス［（メタ）アクリロイルオキシ］プロパン−２−フェニルハイドロジェンホスフェート、ビス［５−｛２−（メタ）アクリロイルオキシエトキシカルボニル｝ヘプチル］ハイドロジェンホスフェート、（２−プロペノイックアシッド，２−メチル−）ホスフィニコビス（オキシ−２，１，３−プロパン）、２−（ホスホノオキシ）−１，３−プロパンジイルビスメタクリレート等が挙げられ、二種以上を併用してもよい。中でも、接着性及び安定性の点から、１０−（メタ）アクリロイルオキシデシルジハイドロジェンホスフェートが好ましい。
【００２２】
カルボキシル基を有する（メタ）アクリレートとしては、特に限定されないが、４−（メタ）アクリロイルオキシエチルトリメリット酸、４−（メタ）アクリロイルオキシエチルトリメリット酸無水物、４−（メタ）アクリロイルオキシデシルトリメリット酸、４−（メタ）アクリロイルオキシデシルトリメリット酸無水物、１１−（メタ）アクリロイルオキシ−１，１−ウンデカンジカルボン酸、１，４−ビス［（メタ）アクリロイルオキシ］ピロメリット酸、２−（メタ）アクリロイルオキシエチルマレイン酸、２−（メタ）アクリロイルオキシエチルフタル酸、２−（メタ）アクリロイルオキシエチルヘキサヒドロフタル酸等が挙げられ、二種以上を併用してもよい。中でも、接着性の点から、４−（メタ）アクリロイルオキシエチルトリメリット酸、４−（メタ）アクリロイルオキシエチルトリメリット酸無水物が好ましい。
【００２３】
なお、第二剤に含まれる（メタ）アクリレートは、第一剤に含まれる（メタ）アクリレートと同一であってもよいし、異なっていてもよい。
【００２４】
第一剤中の（メタ）アクリレートの含有量は、通常、１０〜９５質量％であり、１５〜８０質量％であることが好ましい。
【００２５】
第二剤中の（メタ）アクリレートの含有量は、通常、１０〜９５質量％であり、１５〜８０質量％であることが好ましい。
【００２６】
有機過酸化物は、（メタ）アクリレートに対して、安定であることから、ヒドロペルオキシドであることが好ましい。
【００２７】
ヒドロペルオキシドとしては、特に限定されないが、クメンヒドロペルオキシド、ｔｅｒｔ−ブチルヒドロペルオキシド等が挙げられ、二種以上を併用してもよい。
【００２８】
第一剤中の有機過酸化物の含有量は、通常、０．０１〜５質量％であり、０．１〜２質量％であることが好ましい。第一剤中の有機過酸化物の含有量が０．０１質量％以上であることにより、歯科用セメントの硬化性を向上させることができ、１０質量％以下であることにより、第一剤の保存安定性を向上させることができる。
【００２９】
チオ尿素誘導体としては、（メタ）アクリレートに対して、安定な還元性物質であれば、特に限定されないが、エチレンチオ尿素、ジエチルチオ尿素、テトラメチルチオ尿素、Ｎ−アセチルチオ尿素、Ｎ−ベンゾイルチオ尿素、ジフェニルチオ尿素、ジシクロヘキシルチオ尿素等が挙げられ、二種以上を併用してもよい。中でも、Ｎ−アセチルチオ尿素、Ｎ−ベンゾイルチオ尿素が好ましい。
【００３０】
第二剤中のチオ尿素誘導体の含有量は、通常、０．１〜５質量％であり、０．１〜１質量％であることが好ましい。第二剤中のチオ尿素誘導体の含有量が０．１質量％以上であることにより、歯科用セメントの硬化性を向上させることができ、５質量％以下であることにより、（メタ）アクリレートに対する溶解性を向上させることができる。
【００３１】
アスコルビン酸塩としては、（メタ）アクリレートに対して、安定な還元性物質であれば、特に限定されないが、アスコルビン酸ナトリウム、アスコルビン酸カルシウム、アスコルビン酸カリウム及びこれらの立体異性体等が挙げられ、二種以上を併用してもよい。中でも、アスコルビン酸ナトリウム、アスコルビン酸カルシウムが好ましい。
【００３２】
第二剤中のアスコルビン酸塩の含有量は、通常、０．１〜５質量％であり、０．１〜１質量％であることが好ましい。第二剤中のアスコルビン酸塩の含有量が０．１質量％以上であることにより、歯科用セメントの湿潤条件下における硬化性を向上させることができ、５質量％以下であることにより、第二剤の保存安定性を向上させることができる。
【００３３】
バナジウム化合物としては、（メタ）アクリレートに対して、安定な重合促進剤であれば、特に限定されないが、バナジウムアセチルアセトネート、バナジルアセチルアセトネート、バナジルステアレート、バナジウムナフテネート、バナジウムベンゾイルアセトネート等が挙げられ、二種以上を併用してもよい。中でも、バナジウムアセチルアセトネート、バナジルアセチルアセトネートが好ましい。
【００３４】
第二剤中のバナジウム化合物の含有量は、通常、０．００１〜１質量％であり、０．０１〜０．１質量％であることが好ましい。第二剤中のバナジウム化合物の含有量が０．００１質量％以上であることにより、歯科用セメントの硬化性を向上させることができ、１質量％以下であることにより、第二剤の保存安定性を向上させることができる。
【００３５】
第一剤及び／又は第二剤は、フィラーをさらに含んでいてもよい。
【００３６】
フィラーとしては、硬化物の強度を向上させることが可能であれば、特に限定されないが、無水ケイ酸、バリウムガラス、アルミナガラス、カリウムガラス、フルオロアルミノシリケートガラス等のガラス類、合成ゼオライト、リン酸カルシウム、長石、ヒュームドシリカ、ケイ酸アルミニウム、ケイ酸カルシウム、炭酸マグネシウム、含水ケイ酸、含水ケイ酸カルシウム、含水ケイ酸アルミニウム、石英等が挙げられ、二種以上を併用してもよい。中でも、酸基を有する（メタ）アクリレートに対して、安定であることから、無水ケイ酸、ヒュームドシリカ、石英が好ましい。
【００３７】
フィラーは、シランカップリング剤により表面処理されていてもよい。
【００３８】
シランカップリング剤としては、（メタ）アクリレートと結合させることが可能であれば、特に限定されないが、γ−メタクリロイルオキシプロピルトリメトキシシラン、ビニルトリクロロシラン、ビニルトリエトキシシラン、ビニルトリメトキシシラン、ビニルトリアセトキシシラン等が挙げられ、二種以上を併用してもよい。
【００３９】
また、フィラーは、予め（メタ）アクリレートと混合して硬化させた後、粉砕することにより製造されている有機無機複合フィラーであってもよい。
【００４０】
なお、第二剤に含まれるフィラーは、第一剤に含まれるフィラーと同一であってもよいし、異なっていてもよい。
【００４１】
第一剤中のフィラーの含有量は、通常、４〜９０質量％であり、１５〜８０質量％であることが好ましい。
【００４２】
第二剤中のフィラーの含有量は、通常、４〜９０質量％であり、１５〜８０質量％であることが好ましい。
【００４３】
第一剤及び／又は第二剤は、必要に応じて、光重合開始剤、安定化剤、抗菌剤、顔料等をさらに含んでいてもよい。
【００４４】
光重合開始剤としては、特に限定されないが、２，４，６−トリメチルベンゾイルジフェニルホスフィンオキサイド等が挙げられる。
【００４５】
安定化剤としては、特に限定されないが、６−ｔｅｒｔ−ブチル−２，４−キシレノール等が挙げられる。
【００４６】
第一剤及び／又は第二剤は、ペーストであることが好ましい。これにより、歯科用セメントの操作性を向上させることができる。
【００４７】
歯科用セメントは、第一剤と第二剤を混合して用いる。
【００４８】
第一剤と第二剤を混合する際の質量比は、通常、１０：１〜１：１０である。これにより、歯科用セメントの保存安定性を向上させることができる。
【００４９】
第一剤と第二剤の混合方法としては、特に限定されないが、術者がヘラと練和紙を用いて手動で混合する方法、ミキシングチップによるオートミキシングシステムを用いて混合する方法等が挙げられる。
【実施例】
【００５０】
以下、実施例及び比較例を挙げて本発明を詳細に説明するが、本発明は、実施例に限定されない。【００５１】
（実施例１〜４、比較例１〜４）
表１、２に示す配合［質量％］に従い、それぞれ第一剤、第二剤を調製し、歯科用セメントを得た。【００５２】
【表１】
2017038218.tif 000002
【００５３】
【表２】
2017038218.tif 000003
なお、表１、２中の略語の意味は、以下の通りである。【００５４】
ＩＡＮａ：イソアスコルビン酸ナトリウム
ＬＡＣａ：Ｌ（＋）−アスコルビン酸カルシウム
ＮＡＴＵ：アセチルチオ尿素
ＮＢＴＵ：Ｎ−ベンゾイルチオ尿素
ＣＨＰ：クメンヒドロペルオキシド
ｔ−ＢＨＰ：ｔｅｒｔ−ブチルヒドロペルオキシド
Ｖ（ａｃａｃ）２：バナジルアセチルアセトネート
Ｖ（ａｃａｃ）３：バナジウムアセチルアセトネート
ＭＤＰ：１０−メタクリロイルオキシデシルジハイドロジェンホスフェート
Ｂｉｓ−ＧＭＡ：２，２−ビス［４−（３−メタクリロイルオキシ−２−ヒドロキシプロピル）フェニル］プロパン
ＵＤＭＡ：ビス（２−メタクリロイルオキシエチル）−２，２，４−トリメチルヘキサメチレンジカルバメート
ＴＥＧＤＭＡ：トリエチレングリコールジメタクリレート
ＧＤＭＡ：２−ヒドロキシ−１，３−ビス（メタクリロイルオキシ）プロパン
ＴＰＯ：２，４，６−トリメチルベンゾイルジフェニルホスフィンオキサイド
ＩＡ：６−ｔｅｒｔ−ブチル−２，４−キシレノール
ヒュームドシリカ粉末：アエロジルＲ８１２（日本アエロジル社製）
（ガラス粉末の作製方法）
酸化アルミニウム２１質量％、無水ケイ酸４４質量％、フッ化カルシウム１２質量％、リン酸カルシウム１４質量％及び炭酸ストロンチウム９質量％からなる原料を充分混合した後、高温電気炉を用いて、１２００℃で５時間保持し、溶融させた。次に、冷却した後、ボールミルを用いて、１０時間粉砕した。さらに、２００メッシュ（ＡＳＴＭ）のふるいを通過させ、原料粉末を得た。【００５５】
原料粉末１００ｇに、γ−メタクリロイルオキシプロピルトリメトキシシランの１０質量％エタノール溶液２０ｇを加えた後、乳鉢を用いて、充分混合した。次に、蒸気乾燥器を用いて、１１０℃で２時間乾燥させ、ガラス粉末を得た。【００５６】
（シリカ粉末の作製方法）
平均粒径が４μｍの硅砂粉末に、ビニルエトキシシランの１０質量％エタノール溶液２０ｇを加えた後、乳鉢を用いて、充分混合した。次に、蒸気乾燥器を用いて、１１０℃で２時間乾燥させ、シリカ粉末を得た。【００５７】
次に、歯科用セメントを用いて、硬化性及び硬化物の曲げ強度を評価した。【００５８】
（通常条件下における硬化性）
ＩＳＯ  ４０４９：２０００に準じて、歯科用セメントの通常条件下における硬化性を評価した。具体的には、第一剤と第二剤を質量比１：１で練和した後、内径が４ｍｍ、高さが６ｍｍのポリエチレン製の管に填入して試験体を準備し、熱電対を用いて、試験体の温度変化を記録し、硬化時間を求めた。【００５９】
（湿潤条件下における硬化性）
第一剤と第二剤を練和する際に、第一剤と第二剤の総質量に対して４％の蒸留水を添加した以外は、通常条件下における硬化性と同様にして、歯科用セメントの湿潤条件下における硬化性を評価した。【００６０】
（硬化物の曲げ強度）
ＩＳＯ  ４０４９：２０００に準じて、歯科用セメントの硬化物の曲げ強度を測定した。具体的には、第一剤と第二剤を質量比１：１で練和した後、２５ｍｍ×２ｍｍ×２ｍｍの試料作製用のステンレス鋼製の型に充填した。次に、ポリエステル製のフィルムで覆った後、金属板を被せ、クランプで加圧した。さらに、金属板をスライドグラスと取り換えた後、ＬＥＤ可視光線照射器Ｇ−ライトプリマＩＩ（ジーシー社製）を用いて、光を照射した。このとき、中央部に１０秒間光を照射した後、照射窓を直前に照射した部分と照射窓の直径の半分だけ重なる隣の部分に移動させて１０秒間光を照射する操作を試料の端部を照射し終えるまで繰り返した。中央部に対して反対側の部分についても、同様に光を照射した。さらに、試料の反対側の面についても、同様に光を照射した。次に、試料を型から取り出した後、３２０ｇｒｉｔの研磨紙で研磨してばりを除き、３７℃蒸留水中に保存した。光の照射を開始してから２４時間後にクロスヘッドスピード１ｍｍ／ｍｉｎの荷重速度で荷重を加えて、硬化物の曲げ強度を算出した。【００６１】
表１、２から、実施例１〜４の歯科用セメントは、湿潤条件下における硬化性及び硬化物の曲げ強度に優れることがわかる。【００６２】
これに対して、比較例１〜３の歯科用セメントは、第二剤がアスコルビン酸塩を含まないため、湿潤条件下における硬化性が低下する。【００６３】
また、比較例４の歯科用セメントは、第一剤が蒸留水を４．７質量％含むため、硬化物の曲げ強度が低下する。【００６４】
本国際出願は、２０１５年８月２８日に出願された日本国特許出願２０１５−１６８７２８に基づく優先権を主張するものであり、日本国特許出願２０１５−１６８７２８の全内容を本国際出願に援用する。
【国際調査報告】
2017038218.tif 000004
2017038218.tif 000005
2017038218.tif 000006
2017038218.tif 000007